(57)【要約】【課題】  バンプ電極の厚膜化や製造コストの低減化を図ることが可能な半導体装置の製造方法を提供する。【解決手段】  バンプ電極１０は、樹脂材１２をコアとして少なくとも頂部が導電膜２０で覆われている。電極端子２４が形成された基板Ｐ上にインクジェット法により樹脂材を配置する工程と、電極端子２４と樹脂材の頂部とを結ぶ金属配線２０を形成する工程とを有する。【選択図】    図５
2006196570.tif 000002
【特許請求の範囲】
【請求項１】
バンプ電極を有する半導体装置を製造する方法であって、
前記バンプ電極は、樹脂材をコアとして少なくとも頂部が導電膜で覆われており、
電極端子が形成された基板上にインクジェット法により前記樹脂材を配置する工程と、
前記電極端子と前記樹脂材の頂部とを結ぶ金属配線を形成する工程と、を有することを特徴とする半導体装置の製造方法。
【請求項２】
吐出手段から複数の液滴を滴下することにより、前記樹脂材の配置を行うことを特徴とする請求項１に記載の半導体装置の製造方法。
【請求項３】
前記吐出手段は、液滴吐出用の複数のノズルを有することを特徴とする請求項２に記載の半導体装置の製造方法。
【請求項４】
前記樹脂材を配置する工程と、前記樹脂材を乾燥する工程とを繰り返すことを特徴とする請求項１から請求項３のいずれかに記載の半導体装置の製造方法。
【請求項５】
前記樹脂材の配置の前に、前記基板の表面の少なくとも一部の領域を前記樹脂材に対して撥液性に加工する工程を有することを特徴とする請求項１から請求項４のいずれかに記載の半導体装置の製造方法。
【請求項６】
前記樹脂材の配置により前記基板上に略同一高さで線状に延在する樹脂突起を形成することを特徴とする請求項１から請求項５のいずれかに記載の半導体装置の製造方法。
【請求項７】
前記樹脂材の配置により前記基板上に略同一直線上に並ぶ複数の樹脂突起を形成することを特徴とする請求項１から請求項５のいずれかに記載の半導体装置の製造方法。
【請求項８】
前記金属配線を、インクジェット法を用いて形成することを特徴とする請求項１から請求項７のいずれかに記載の半導体装置の製造方法。
【請求項９】
前記金属配線の形成材料を含む液滴を一定の距離ごとに前記基板上に配置する工程を、該液滴の配置を開始する位置をずらしながら繰り返すことを特徴とする請求項８に記載の半導体装置の製造方法。
【請求項１０】
請求項１から請求項９のいずれかに記載の製造方法を用いて製造されたことを特徴とする半導体装置。
【請求項１１】
請求項１０に記載の半導体装置が実装されたことを特徴とする回路基板。
【請求項１２】
請求項１１に記載の回路基板を有することを特徴とする電気光学装置。
【請求項１３】
請求項１２に記載の電気光学装置を備えたことを特徴とする電子機器。
【発明の詳細な説明】
【技術分野】
【０００１】
本発明は、半導体装置の製造方法、半導体装置、回路基板、電気光学装置、並びに電子機器に関するものである。
【背景技術】
【０００２】
従来から、各種の電子機器に搭載される回路基板や液晶表示装置などにおいて、半導体ＩＣなどの電子部品を実装する技術が用いられる。例えば、液晶表示装置には、液晶パネルを駆動するための液晶駆動用ＩＣチップが実装される。この液晶駆動用ＩＣチップは、液晶パネルを構成するガラス基板に直接実装される場合もあり、また、液晶パネルに実装されるフレキシブル基板（ＦＰＣ）上に実装される場合もある。前者による実装構造はＣＯＧ（Chip On Glass）構造と呼ばれ、後者はＣＯＦ（Chip On FPC）構造と呼ばれる。
【０００３】
ＩＣチップの実装に際し、ＩＣチップと基板側配線との間に弾性体を配する技術がある。その例として、導電性粒子を熱硬化性樹脂中に分散させた異方性導電膜（ＡＣＦ；Anisotropic Conductive Film）を電極端子間に配置する方法や、弾性を有するバンプ電極を用いる方法等が知られている。
【０００４】
弾性を有するバンプ電極を用いる方法では、例えば、ＩＣチップの能動面に樹脂突起を形成し、その樹脂突起の表面に導電膜を形成してバンプ電極を構成する（例えば、特許文献１参照）。バンプ電極表面の導電膜はＩＣチップの電極端子に電気的に接続される。そして、このバンプ電極を基板の端子に押圧することにより、バンプ電極を構成する樹脂突起が弾性変形し、この状態で、熱硬化性樹脂等によりＩＣチップを基板に固定することにより、温度変化により熱硬化性樹脂が熱膨張してもバンプ電極を介した導電接触状態が維持される。
【特許文献１】特開平２−２７２７３７号公報
【発明の開示】
【発明が解決しようとする課題】
【０００５】
バンプ電極を構成する樹脂突起は、フォトリソグラフィ法により形成するのが一般的である。すなわち、基板上にスピンコート法等を用いて感光性樹脂を塗布し、その樹脂膜をマスクを介してパターン露光した後、現像液を用いて現像し、高温で焼成して硬化させる。また、バンプ電極を構成する導電膜は、メッキ法により形成されるのが一般的である。
【０００６】
ＩＣチップ等の電子部品は、品質の安定化とともに低コスト化が求められており、そのための製造方法の確立が望まれている。
【０００７】
本発明は、バンプ電極の厚膜化や製造コストの低減化を図ることが可能な半導体装置の製造方法を提供することを目的とする。
【課題を解決するための手段】
【０００８】
本発明の半導体装置の製造方法は、バンプ電極を有する半導体装置を製造する方法であって、前記バンプ電極は、樹脂材をコアとして少なくとも頂部が導電膜で覆われており、電極端子が形成された基板上にインクジェット法により前記樹脂材を配置する工程と、前記電極端子と前記樹脂材の頂部とを結ぶ金属配線を形成する工程と、を有することを特徴とする。
【０００９】
この半導体装置の製造方法によれば、バンプ電極のコアとなる樹脂材をインクジェット法を用いて形成することにより、バンプ電極の厚膜化や製造コストの低減化を容易に図ることができる。すなわち、インクジェット法では、基板上の所望の局所領域に材料を配置することが可能であるから膜形成のプロセスが比較的簡素であるとともに使用材料に無駄が少なく、また、その材料配置の量や配置のタイミングを部分ごとに制御することが可能であるから使用材料の特性に応じて材料膜の厚膜化を図りやすい。
【００１０】
例えば、吐出手段から複数の液滴を滴下して前記樹脂材の配置を行うことにより、樹脂材からなる膜の形状を任意に設定可能となるとともに、樹脂材の積層による厚膜化が可能となる。
【００１１】
また、前記吐出手段は、液滴吐出用の複数のノズルを有する構成とすることができる。
複数のノズルから樹脂材を含む液滴を滴下することにより、樹脂材の配置量や配置のタイミングを部分ごとに制御することが可能となる。
【００１２】
上記の製造方法において、前記樹脂材を配置する工程と、前記樹脂材を乾燥する工程とを繰り返すことにより、樹脂材の乾燥膜が積層されて厚膜化される。
【００１３】
また、前記樹脂材の配置の前に、前記基板の表面の少なくとも一部の領域を前記樹脂材に対して撥液性に加工する工程を有するとよい。
ここで、撥液性とは樹脂材に対して非親和性を示す特性である。
これにより、基板上に配置した液滴の広がりの制御が可能となり、パターンの厚膜化や膜形状の制御が可能となる。
【００１４】
上記の製造方法において、例えば、前記樹脂材の配置により前記基板上に略同一高さで線状に延在する樹脂突起を形成することもでき、前記樹脂材の配置により前記基板上に略同一直線上に並ぶ複数の樹脂突起を形成することもできる。
【００１５】
また、上記の製造方法において、前記金属配線を、インクジェット法を用いて形成することも可能である。
金属配線をインクジェット法を用いて形成することにより、金属配線の厚膜化や製造コストの低減化が図られる。
【００１６】
この場合、前記金属配線の形成材料を含む液滴を一定の距離ごとに前記基板上に配置する工程を、該液滴の配置を開始する位置をずらしながら繰り返すことにより、液滴同士の結合によるバルジの発生を防止することができる。
【００１７】
本発明の半導体装置は、上記の製造方法を用いて製造されたことを特徴とする。
この半導体装置によれば、バンプ電極の厚膜化により品質の安定化が図られるとともに、製造プロセスの簡素化や使用材料の低減により低コスト化が図られる。
【００１８】
本発明の回路基板は、上記の半導体装置が実装されたことを特徴とする。
この回路基板によれば、品質の安定化並びに低コスト化が図られる。
【００１９】
本発明の電気光学装置は、上記の回路基板を有することを特徴とする。
この電気光学装置によれば、品質の安定化並びに低コスト化が図られる。
【００２０】
本発明の電子機器は、上記の電気光学装置を備えたことを特徴とする。
この電子機器によれば、品質の安定化並びに低コスト化が図られる。
【発明を実施するための最良の形態】
【００２１】
以下、図面を参照して本発明の実施の形態について説明する。なお、以下の各図において構成要素間の寸法の比率は実際とは異なる場合がある。
【００２２】
［電気光学装置］
図１は本発明の電気光学装置の一実施形態である液晶表示装置を示す模式図である。
図示の液晶表示装置１００は、液晶パネル１１０と、半導体装置１２１とを有する。また、必要に応じて、図示しない偏光板、反射シート、バックライト等の付帯部材が適宜に設けられる。
【００２３】
液晶パネル１１０は、ガラスやプラスチックなどで構成される基板１１１及び１１２を備えている。基板１１１と基板１１２は対向配置され、図示しないシール材などによって相互に貼り合わされている。基板１１１と基板１１２の間には電気光学物質である液晶（不図示）が封入されている。基板１１１の内面上にはＩＴＯ（Indium Tin Oxide）などの透明導電体で構成された電極１１１ａが形成され、基板１１２の内面上には上記電極１１１ａに対向配置される電極１１２ａが形成されている。なお、電極１１１ａ及び電極１１２ａは直交するように配置されている。そして、電極１１１ａ及び電極１１２ａは基板張出部１１１Ｔに引き出され、その端部にはそれぞれ電極端子１１１ｂｘ及び電極端子１１１ｃｘが形成されている。また、基板張出部１１１Ｔの端縁近傍には入力配線１１１ｄが形成され、その内端部にも端子１１１ｄｘが形成されている。
【００２４】
基板張出部１１１Ｔ上には、封止樹脂１２２を介して、半導体装置１２１が実装されている。この半導体装置１２１は、例えば液晶パネル１１０を駆動する液晶駆動用ＩＣチップである。半導体装置１２１の下面には図示しない多数のバンプ電極が形成されており、これらのバンプは基板張出部１１１Ｔ上の端子１１１ｂｘ，１１１ｃｘ，１１１ｄｘにそれぞれ導電接続される。
【００２５】
また、入力配線１１１ｄの外端部に形成された入力端子１１１ｄｙには、異方性導電膜１２４を介してフレキシブル配線基板１２３が実装されている。入力端子１１１ｄｙは、フレキシブル配線基板１２３に設けられた図示しない配線にそれぞれ導電接続されている。そして、外部からフレキシブル配線基板１２３を介して制御信号、映像信号、電源電位などが入力端子１１１ｄｙに供給され、半導体装置１２１において液晶駆動用の駆動信号が生成されて、液晶パネル１１０に供給されるようになっている。
【００２６】
以上のように構成された本実施形態の液晶表示装置１００によれば、半導体装置１２１を介して電極１１１ａと電極１１２ａとの間に適宜の電圧が印加されることにより、両電極１１１ａ，１１２ａが対向配置される画素部分の液晶を再配向させて光を変調することができ、これによって液晶パネル１１０内の画素が配列された表示領域に所望の画像を形成することができる。
【００２７】
図２は図１のＨ−Ｈ線における側面断面図であり、上記液晶表示装置１００における半導体装置１２１の実装構造の説明図である。図２に示すように、半導体装置１２１の能動面（図示下面）には、ＩＣ側端子として複数のバンプ電極１０が設けられ、その先端は上記基板１１１の端子１１１ｂｘ，１１１ｄｘに直接導電接触している。バンプ電極１０と端子１１１ｂｘ，１１１ｄｘとの間の導電接触部分の周囲には、熱硬化性樹脂などで構成される硬化された封止樹脂１２２が充填されている。
【００２８】
［半導体装置］
次に、半導体装置１２１の端子構造について説明する。図３は、端子が形成される半導体装置１２１の能動面側の構造を示す部分斜視図である。
半導体装置１２１は、例えば液晶表示装置の画素を駆動するＩＣチップであり、その能動面側には薄膜トランジスタ等の複数の電子素子や各電子素子間を接続する配線等の電子回路（集積回路）が形成されている（いずれも不図示）。
【００２９】
図３に示す半導体装置１２１では、その能動面１２１ａの長辺に沿って複数の電極パッド２４が整列配置されている。この電極パッド２４は、上述した電子素子等から引き出されたものであり、電子回路の外部電極として機能するものである。また、能動面１２１ａにおける電極パッド列２４ａの内側には、その電極パッド列２４ａに沿って直線状に連続する樹脂突起１２が形成されている。さらに、各電極パッド２４の表面から樹脂突起１２の表面にかけて、各電極パッド２４と樹脂突起１２の頂部とを結ぶ金属配線としての複数の導電膜２０が形成されている。そして、コアとしての樹脂突起１２と、樹脂突起１２の表面に配設された各導電膜２０とを含んでバンプ電極１０が構成されている。なお、図３の例では、電極パッド列２４ａの内側に樹脂突起１２を配置しているが、電極パッド列２４ａの外側に樹脂突起１２を配置してもよい。
【００３０】
図４は、バンプ電極１０の要部構成を示す図であり、図４（ａ）はバンプ電極の周辺の平面拡大図、図４（ｂ）は図４（ａ）のＡ−Ａ線における側面断面図である。
図４に示すように、半導体装置１２１の能動面１２１ａの周縁部には、Ａｌ等の導電性材料からなる複数の電極パッド２４が配列形成されている。また、半導体装置１２１の能動面全体にＳｉＮ等の電気絶縁性材料からなる保護膜としてのパッシベーション膜２６が形成されており、上述した各電極パッド２４の表面に、パッシベーション膜２６の開口部２６ａが形成されている。
【００３１】
そのパッシベーション膜２６の表面であって、電極パッド列２４ａの内側には、樹脂突起１２が形成されている。樹脂突起１２は、半導体装置１２１の能動面１２１ａから突出して形成され、略同一高さで直線状に延在しており、電極パッド列２４ａと平行に配設されている。この樹脂突起１２は、ポリイミド樹脂やアクリル樹脂、フェノール樹脂、エポキシ樹脂、シリコーン樹脂、変性ポリイミド樹脂等の弾性を有する樹脂材料からなっており、インクジェット法を用いて形成されている。樹脂突起１２の断面形状は、図４（ｂ）に示すような半円状や台形状等の弾性変形が容易な形状とすることが望ましい。こうすることで、相手側基板との当接時にバンプ電極１０を容易に弾性変形させることが可能になり、相手側基板との導電接続の信頼性を向上させることができる。
【００３２】
また、各電極パッド２４の表面から樹脂突起１２の表面にかけて、各電極パッド２４と樹脂突起１２の頂部とを結ぶ金属配線としての複数の導電膜２０が形成されている。この導電膜２０は、例えば、Ａｕ、Ａｇ、ＴｉＷ、Ｃｕ、Ｎｉ、Ｐｄ、Ａｌ、Ｃｒ、Ｔｉ、Ｗ、ＮｉＶ等、または鉛フリーはんだ等の導電性材料からなっている。導電膜２０も本例ではインクジェット法を用いて形成されているが他の方法を用いてもよい。例えば、Ａｉ、Ｃｕ、Ｎｉ等の導電性金属を蒸着やスパッタリングなどによって成膜し、適宜のパターニング処理を適用することによって構成できる。また、Ｃｕ、Ｎｉ、Ａｌなどで構成された下地の導電膜の表面をさらにＡｕメッキ等で被覆し、導電接触性を高めることも可能である。
【００３３】
なお、導電膜２０は、電極パッド２４から樹脂突起１２を挟んで反対側に延設され、この反対側において、能動面１２１ａと密着している。すなわち、導電膜２０は、樹脂突起１２の外側における各電極パッド２４の表面に密着するとともに、樹脂突起１２の表面を経由して、樹脂突起１２の内側における能動面１２１ａにかけて形成され、この内側の能動面１２１ａに配置されたパッシベーション膜２６との間で密着面を形成している。このため、導電膜２０は、樹脂突起１２を挟んだ両側において能動面に固定されるため、相手側基板と接合する際に剥がれ等が生じにくい構造となっている。導電膜２０の形状はこれに限定されず変形可能であり、導電膜２０は少なくとも電極パッド２４と樹脂突起１２の頂部との間にわたって形成されていればよい。
【００３４】
先の図１に示すように、上記のバンプ電極１０は、封止樹脂１２２を介して基板１１１上の端子１１１ｂｘに熱圧着されている。封止樹脂１２２は熱硬化性樹脂であり、実装前においては未硬化状態若しくは半硬化状態となっている。封止樹脂１２２が未硬化状態であれば、実装前に半導体装置１２１の能動面（図示下面）又は基板１１１の表面に塗布すればよく、また、封止樹脂１２２が半硬化状態であれば、フィルム状若しくはシート状として、半導体装置１２１と基板１１１との間に介挿すればよい。封止樹脂１２２としてはエポキシ樹脂が一般的に用いられるが、他の樹脂でも同じ目的を達することができるものであれば良い。
【００３５】
半導体装置１２１の実装は、図示しない加熱加圧ヘッドなどを用いて半導体装置１２１を基板１１１上に加熱しながら加圧して行う。このとき、封止樹脂１２２は初期において加熱によって軟化し、この軟化した樹脂を押し分けるようにしてバンプ電極１０の頂部が端子１１１ｂｘに導電接触する。そして、上記の加圧によって内部樹脂である樹脂突起１２が押圧されて接触方向（図示上下方向）に弾性変形する。そして、この状態でさらに加熱を続けると封止樹脂１２２は架橋して熱硬化するので、加圧力を解放しても封止樹脂１２２によってバンプ電極１０が端子１１１ｂｘに導電接触しつつ弾性変形した状態に保持される。
【００３６】
［半導体装置の製造方法］
次に、本発明の半導体装置の製造方法について、特に、上記バンプ電極１０を形成する工程について説明する。
図５（ａ）〜（ｃ）は、半導体装置１２１の製造方法の一例を示す工程図である。この製造工程は、パッシベーション膜２６を形成する工程（図５（ａ））と、樹脂突起１２を形成する工程（図５（ｂ））と、導電膜２０を形成する工程（図５（ｃ））とを含む。本例では、樹脂突起１２及び導電膜２０を、インクジェット法を用いて形成する。
【００３７】
まず、図５（ａ）に示すように、半導体素子が形成された基板Ｐの能動面１２１ａ上にパッシベーション膜２６を形成する。すなわち、成膜法によりＳｉＯ2やＳｉＮ等のパッシベーション膜２６を基板Ｐ上に形成した後に、フォトリソグラフィ法を用いたパターニングにより開口部２６ａを形成する。開口部２６ａの形成は、パッシベーション膜２６上にスピンコート法、ディッピング法、スプレーコート法等によってレジスト層を形成し、さらに所定のパターンが形成されたマスクを用いてレジスト層に露光処理及び現像処理を施し、所定形状のレジストパターン（図示せず）を形成する。その後、このレジストパターンをマスクにして前記膜のエッチングを行って電極パッド２４を露出させる開口部２６ａを形成し、剥離液等を用いてレジストパターンを除去する。ここで、エッチングにはドライエッチングを用いるのが好ましく、ドライエッチングとしては反応性イオンエッチング（ＲＩＥ：Reactive Ion Etching）が好適に用いられる。エッチングとしてウェットエッチングを用いることもできる。
【００３８】
次に、図５（ｂ）に示すように、電極パッド２４及びパッシベーション膜２６が形成された基板Ｐの能動面１２１ａ上に、インクジェット法を用いて樹脂突起１２を形成する。すなわち、ヘッド３０１に設けられたノズル３２５から１滴あたりの液量が制御された液滴状の樹脂材（液体材料）を吐出（滴下）するとともに、ノズル３２５を基板Ｐに対向させ、さらにノズル３２５と基板Ｐとを相対移動させることによって、基板Ｐ上に樹脂材の所望形状の膜パターンを形成する。そして、この膜パターンを熱処理することにより樹脂突起１２を得る。
【００３９】
ここで、ヘッド３０１から複数の液滴を滴下して樹脂材の配置を行うことにより、樹脂材からなる膜の形状を任意に設定可能となるとともに、樹脂材の積層による樹脂突起１２の厚膜化が可能となる。例えば、樹脂材を基板Ｐ上に配置する工程と、樹脂材を乾燥する工程とを繰り返すことにより、樹脂材の乾燥膜が積層されて樹脂突起１２が確実に厚膜化される。また、ヘッド３０１に設けられた複数のノズル３２５から樹脂材を含む液滴を滴下することにより、樹脂材の配置量や配置のタイミングを部分ごとに制御することが可能である。なお、インクジェット法を用いた材料配置の詳しい例については後述する。
【００４０】
次に、図５（ｃ）に示すように、電極パッド２４の表面から樹脂突起１２の表面にかけて、電極パッド２４と樹脂突起１２の頂部とを結ぶ金属配線としての導電膜２０を形成する。すなわち、ヘッド３０１に設けられたノズル３２５から１滴あたりの液量が制御された液滴状の導電材料（液体材料）を吐出（滴下）するとともに、ノズル３２５を基板Ｐに対向させ、さらにノズル３２５と基板Ｐとを相対移動させることによって、基板Ｐ上に膜パターンを形成する。そして、この膜パターンを熱処理することにより導電膜２０を得る。
【００４１】
ここで、ヘッド３０１から複数の液滴を滴下して導電材料の配置を行うことにより、導電材料を含む膜の形状を任意に設定可能となるとともに、その膜の積層による導電膜２０の厚膜化が可能となる。例えば、導電材料を基板Ｐ上に配置する工程と、導電材料を乾燥する工程とを繰り返すことにより、導電材料の乾燥膜が積層されて導電膜２０が確実に厚膜化される。また、ヘッド３０１に設けられた複数のノズル３２５から導電材料を含む液滴を滴下することにより、導電材料の配置量や配置のタイミングを部分ごとに制御することが可能である。
【００４２】
以上の工程により、樹脂材をコアとするバンプ電極１０が基板Ｐ上に形成され、バンプ電極１０を備える半導体装置１２１が製造される。なお、導電膜２０の表面に、別の導電膜を形成してもよく、酸化防止などの所定の機能を有する機能膜を形成してもよい。
【００４３】
この半導体装置の製造方法によれば、バンプ電極１０のコアとなる樹脂材をインクジェット法を用いて形成することから、バンプ電極１０の厚膜化や製造コストの低減化を容易に図ることができる。
【００４４】
すなわち、インクジェット法では、基板Ｐ上の所望の局所領域に材料を配置することが可能であるから、フォトリソグラフィ法等に比べて膜形成のプロセスが簡素であるとともに使用材料に無駄が少なく、また、その材料配置の量や配置のタイミングを部分ごとに制御することが可能であるから使用材料の特性に応じて材料膜の厚膜化を図りやすい。
【００４５】
また、この製造方法では、導電膜２０もインクジェット法を用いて形成することから、導電膜２０の厚膜化や製造コストの低減化も図られる。
【００４６】
その結果、この製造方法により製造された半導体装置１２１は、バンプ電極１０の厚膜化により品質の安定化が図られるとともに、製造プロセスの簡素化や使用材料の低減により低コスト化が図られたものとなる。
【００４７】
図６は、インクジェット法に用いられるインクジェット装置ＩＪの概略構成を示す斜視図である。
このインクジェット装置ＩＪは、液滴吐出ヘッド（インクジェットヘッド）のノズルから材料インクを液滴状に吐出するものであり、液滴吐出ヘッド３０１、Ｘ軸方向駆動軸３０４、Ｙ軸方向ガイド軸３０５、制御装置ＣＯＮＴ、ステージ３０７、クリーニング機構３０８、基台３０９、及びヒータ３１５等を含んで構成される。
【００４８】
ステージ３０７は、このインクジェット装置ＩＪによりインク（液体材料）が配置される基板Ｐ（本例では半導体装置１２１）を支持するものであって、基板Ｐを基準位置に固定する不図示の固定機構を備えている。
【００４９】
液滴吐出ヘッド３０１は、複数の吐出ノズルを備えたマルチノズルタイプの液滴吐出ヘッドであり、長手方向とＹ軸方向とが一致している。複数のノズルは、液滴吐出ヘッド３０１の下面にＹ軸方向に並んで一定間隔で設けられている。液滴吐出ヘッド３０１の吐出ノズルからは、ステージ３０７に支持されている基板Ｐに対してインクが吐出（滴下）される。
【００５０】
Ｘ軸方向駆動軸３０４には、Ｘ軸方向駆動モータ３０２が接続されている。Ｘ軸方向駆動モータ３０２はステッピングモータ等であり、制御装置ＣＯＮＴからＸ軸方向の駆動信号が供給されると、Ｘ軸方向駆動軸３０４を回転させる。Ｘ軸方向駆動軸３０４が回転すると、液滴吐出ヘッド３０１はＸ軸方向に移動する。
Ｙ軸方向ガイド軸３０５は、基台３０９に対して動かないように固定されている。ステージ３０７は、Ｙ軸方向駆動モータ３０３を備えている。Ｙ軸方向駆動モータ３０３はステッピングモータ等であり、制御装置ＣＯＮＴからＹ軸方向の駆動信号が供給されると、ステージ３０７をＹ軸方向に移動する。
【００５１】
制御装置ＣＯＮＴは、液滴吐出ヘッド３０１に液滴の吐出制御用の電圧を供給する。また、Ｘ軸方向駆動モータ３０２に液滴吐出ヘッド３０１のＸ軸方向の移動を制御する駆動パルス信号を、Ｙ軸方向駆動モータ３０３にステージ３０７のＹ軸方向の移動を制御する駆動パルス信号を供給する。
クリーニング機構３０８は、液滴吐出ヘッド３０１をクリーニングするものである。クリーニング機構３０８には、図示しないＹ軸方向の駆動モータが備えられている。このＹ軸方向の駆動モータの駆動により、クリーニング機構は、Ｙ軸方向ガイド軸３０５に沿って移動する。クリーニング機構３０８の移動も制御装置ＣＯＮＴにより制御される。
ヒータ３１５は、ここではランプアニールにより基板Ｐを熱処理する手段であり、基板Ｐ上に配置された液体材料に含まれる溶媒の蒸発及び乾燥を行う。このヒータ３１５の電源の投入及び遮断も制御装置ＣＯＮＴにより制御される。
【００５２】
図７は、ピエゾ方式による液体材料の吐出原理を説明するための液滴吐出ヘッドの概略構成図である。
図７において、液体材料（インク）を収容する液体室３２１に隣接してピエゾ素子３２２が設置されている。液体室３２１には、液体材料を収容する材料タンクを含む液体材料供給系３２３を介して液体材料が供給される。ピエゾ素子３２２は駆動回路３２４に接続されており、この駆動回路３２４を介してピエゾ素子３２２に電圧を印加し、ピエゾ素子３２２を変形させて液体室３２１を弾性変形させる。そして、この弾性変形時の内容積の変化によってノズル３２５から液体材料が吐出されるようになっている。この場合、印加電圧の値を変化させることにより、ピエゾ素子３２２の歪み量を制御することができる。また、印加電圧の周波数を変化させることにより、ピエゾ素子３２２の歪み速度を制御することができる。ピエゾ方式による液滴吐出は材料に熱を加えないため、材料の組成に影響を与えにくいという利点を有する。
【００５３】
図６に戻り、インクジェット装置ＩＪでは、ヘッド３０１と基板Ｐを支持するステージ３０７とを相対的に走査移動しつつヘッド３０１から基板Ｐに対して液体材料を液滴状に吐出（滴下）する。ヘッド３０１の吐出ノズルは、少なくとも非走査方向であるＹ軸方向に一定間隔で並んで設けられている（Ｘ軸方向：走査方向、Ｙ軸方向：非走査方向）。図６では、液滴吐出ヘッド３０１は、基板Ｐの進行方向に対し直角に配置されているが、液滴吐出ヘッド３０１の角度を調整し、基板Ｐの進行方向に対して交差させるようにしてもよい。このようにすれば、液滴吐出ヘッド３０１の角度を調整することで、ノズル間のピッチを調節することができる。また、基板Ｐとノズル面との距離を任意に調節できるようにしてもよい。
【００５４】
ここで、本例で用いられる、液滴吐出ヘッド３０１からの吐出に好適なインク（液体材料）について説明する。
本実施形態で用いるインク（液体材料）は、樹脂材を溶媒に溶解させた溶解液（樹脂突起の液体材料）、または導電性微粒子を分散媒に分散させた分散液（導電膜の液体材料）、若しくはその前駆体からなるものである。導電性微粒子として、例えば金、銀、銅、パラジウム、ニオブ及びニッケル等を含有する金属微粒子の他、これらの前駆体、合金、酸化物、並びに導電性ポリマーやインジウム錫酸化物等の微粒子などが用いられる。これらの導電性微粒子は、分散性を向上させるために表面に有機物などをコーティングして使うこともできる。導電性微粒子の粒径は１ｎｍ〜０．１μｍ程度であることが好ましい。０．１μｍより大きいと、ヘッド３０１のノズルに目詰まりが生じるおそれがあるだけでなく、得られる膜の緻密性が悪化する可能性がある。また、１ｎｍより小さいと、導電性微粒子に対するコーティング剤の体積比が大きくなり、得られる膜中の有機物の割合が過多となる。
【００５５】
溶媒や分散媒としては、上記の樹脂を溶解または上記の導電性微粒子を分散できるもので、凝集を起こさないものであれば特に限定されない。例えば、水、メタノール、エタノール、プロパノール、ブタノールなどのアルコール類、ｎ−ヘプタン、ｎ−オクタン、デカン、ドデカン、テトラデカン、トルエン、キシレン、シメン、デュレン、インデン、ジペンテン、テトラヒドロナフタレン、デカヒドロナフタレン、シクロヘキシルベンゼンなどの炭化水素系化合物、またエチレングリコールジメチルエーテル、エチレングリコールジエチルエーテル、エチレングリコールメチルエチルエーテル、ジエチレングリコールジメチルエーテル、ジエチレングリコールジエチルエーテル、ジエチレングリコールメチルエチルエーテル、１，２−ジメトキシエタン、ビス（２−メトキシエチル）エーテル、ｐ−ジオキサンなどのエーテル系化合物、さらにプロピレンカーボネート、γ−ブチロラクトン、Ｎ−メチル−２−ピロリドン、ジメチルホルムアミド、ジメチルスルホキシド、シクロヘキサノンなどの極性化合物を例示できる。
【００５６】
また、インクには、適宜フィラー又はバインダーを含有させることができる。例えば、ビニル系シランカップリング剤の他、アミノ系、エポキシ系、メタクリロキシ系、メルカプト系、ケチミン系、カチオン系、アミノ系等のシランカップリング剤を例示できる。また、チタネート系、アルミネート系のカップリング剤を含有させても良い。その他、セルロース系、シロキサン、シリコンオイル等のバインダーを含有させても良い。このような添加剤を含有させることにより、分散性向上、下地との密着性向上、膜の平坦性向上等が図られる。
【００５７】
インクの表面張力は０．０２Ｎ／ｍ〜０．０７Ｎ／ｍの範囲内であることが好ましい。インクジェット法にて液体を吐出する際、表面張力が０．０２Ｎ／ｍ未満であると、インク組成物のノズル面に対する濡れ性が増大するため飛行曲りが生じやすくなり、０．０７Ｎ／ｍを超えるとノズル先端でのメニスカスの形状が安定しないため吐出量や、吐出タイミングの制御が困難になる。表面張力を調整するため、インクには、基板との接触角を大きく低下させない範囲で、フッ素系、シリコーン系、ノニオン系などの表面張力調節剤を微量添加するとよい。ノニオン系表面張力調節剤は、液体の基板への濡れ性を向上させ、膜のレベリング性を改良し、膜の微細な凹凸の発生などの防止に役立つものである。上記表面張力調節剤は、必要に応じて、アルコール、エーテル、エステル、ケトン等の有機化合物を含んでもよい。
【００５８】
インクの粘度は１ｍＰａ・ｓ〜５０ｍＰａ・ｓであることが好ましい。インクジェット法を用いて液体材料を液滴として吐出する際、粘度が１ｍＰａ・ｓより小さい場合にはノズル周辺部がインクの流出により汚染されやすく、また粘度が５０ｍＰａ・ｓより大きい場合は、ノズル孔での目詰まり頻度が高くなり円滑な液滴の吐出が困難となるだけでなく、液滴の吐出量が減少する。
【００５９】
図８は、インクジェット法を用いて基板上に線状の膜パターンを形成する工程の一例を示す模式図である。
各図に示す材料配置工程では、ヘッド３０１から液体材料を液滴にして吐出し、その液滴を一定の距離（ピッチ）ごとに基板Ｐ上に配置する。そして、この液滴の配置動作を繰り返すことにより、基板Ｐ上に膜パターンを形成する。
【００６０】
図８の例では、まず、図８（ａ）に示すように、ヘッド３０１から吐出した液滴Ｌ１を、液滴Ｌ１同士が基板Ｐ上で互いに接しないように、一定の間隔をあけて基板Ｐ上に配置する。すなわち、基板Ｐ上に配置した直後の液滴Ｌ１の直径よりも大きいピッチＰ１で基板Ｐ上に液滴Ｌ１を順次配置する。
【００６１】
基板Ｐ上に液滴Ｌ１を配置した後、溶媒または分散媒の除去を行うため、必要に応じて乾燥処理を行う。乾燥処理は、例えばホットプレート、電気炉などの加熱手段を用いた一般的な加熱処理の他に、ランプアニールを用いて行ってもよい。ランプアニールに使用する光の光源としては、特に限定されないが、赤外線ランプ、キセノンランプ、ＹＡＧレーザー、アルゴンレーザー、炭酸ガスレーザー、ＸｅＦ、ＸｅＣｌ、ＸｅＢｒ、ＫｒＦ、ＫｒＣｌ、ＡｒＦ、ＡｒＣｌなどのエキシマレーザーなどを使用することができる。
また、乾燥処理は液体材料の吐出と並行して同時に進行させることも可能である。例えば、基板を予め加熱しておいたり、液体吐出ヘッドの冷却とともに沸点の低い溶媒や分散媒を使用したりすることにより、基板に液滴を配置した直後から、その液滴の乾燥を進行させることができる。
【００６２】
次に、図８（ｂ）に示すように、上述した液滴の配置動作を繰り返す。すなわち、図８（ａ）に示した前回と同様に、ヘッド３０１から液体材料を液滴Ｌ２にして吐出し、その液滴Ｌ２を一定距離ごとに基板Ｐに配置する。このとき、液滴Ｌ２同士の距離間隔は、前回と同じ（ピッチＰ２＝Ｐ１）であり、液滴Ｌ２同士は互いに接しない。また、液滴Ｌ２の配置を開始する位置を前回の液滴Ｌ１が配置されている位置から所定距離Ｓ１だけずらす。すなわち、基板Ｐ上に配置された前回の液滴Ｌ１の中心位置と、今回の液滴Ｌ２の中心位置とは上記距離Ｓ１だけ離れた位置関係となる。このずらす距離（シフト量Ｓ１）は、本実施形態例では、上記ピッチＰ１，Ｐ２よりも狭く（Ｓ１＜Ｐ１＝Ｐ２）、かつ先に基板Ｐに配置された液滴Ｌ１に次の液滴Ｌ２が一部重なるように定められている。
【００６３】
液滴Ｌ２を基板Ｐ上に配置する際、今回の液滴Ｌ２と前回の液滴Ｌ１とが接するが、前回の液滴Ｌ１はすでに溶媒や分散媒が完全に又はある程度除去されているので、両者が合体して基板Ｐ上で広がることは少ない。
なお、図８（ｂ）では、液滴Ｌ２の配置を開始する位置を、前回と同じ側（図８（ｂ）に示す左側）としているが、逆側（図８（ｂ）に示す右側）としてもよい。この場合、ヘッド３０１と基板Ｐとの相対移動の距離を少なくできる。
また、液滴Ｌ２を基板Ｐ上に配置した後、溶媒や分散媒の除去を行うために、前回と同様に、必要に応じて乾燥処理を行う。この場合も、溶媒や分散媒の除去だけでなく、分散液を導電膜に変換するまで、加熱や光照射の度合いを高めても差し支えないが、溶媒や分散媒をある程度除去できれば十分である。
【００６４】
この後、図８（ｃ）に示すように、上述した液滴の配置動作を複数回繰り返す。各回において、配置する液滴Ｌｎ同士の距離間隔（ピッチＰｎ）は、最初の回の距離と同じ（ピッチＰｎ＝Ｐ１）で、常に一定である。そのため、基板Ｐ上に配置した直後の液滴Ｌｎ同士が接することはなく、液滴同士が合体して基板Ｐ上で広がることが抑制される。なお、基板Ｐの表面が予め撥液性に加工されていることにより、基板Ｐ上に配置した液滴の広がりが抑制される。そして、液滴同士が上下に重ねて配置されることにより、基板Ｐ上に配置された液体材料の厚みが増す。
【００６５】
また、図８（ｃ）において、液滴の配置動作を複数回繰り返す際、各回ごとに、液滴Ｌｎの配置を開始する位置を、前回の液滴が配置された位置から所定距離だけずらす。この液滴の配置動作の繰り返しにより、基板Ｐ上に配置された液滴同士の隙間が埋まり、線状の連続したパターンが形成される。なお、基板上に形成される膜パターンは、常に同じピッチによる液滴配置によって形成され、全体がほぼ等しい形成過程を経ているため、構造が均質なものとなる。
【００６６】
図９及び図１０は、基板Ｐ上に形成される膜パターンの一例を示している。図９及び図１０の例では、ヘッド３０１に、複数のノズル３２５が一列に配列されており、これら複数のノズル３２５のうちの少なくとも１つのノズル（本例では３つのノズル）を選択的に使用して、基板Ｐに向けて液体材料を吐出する。
【００６７】
図９に示す例では、液滴Ｌｎの配置動作を繰り返す際、液滴Ｌｎの配置を開始する位置を複数のノズル３２５の配列方向と直交する方向にずらす。すなわち、図９（ａ）に示すように、所定のピッチＰ３で液滴Ｌｎを基板Ｐ上に配置するとともに、図９（ｂ）に示すように、ノズル３２５の配列方向と直交する方向に、開始地点を所定距離Ｓだけずらしながら、液滴Ｌｎの配置動作を繰り返す。これにより、基板Ｐ上に、複数のノズル３２５の配列方向と直交する方向に連続するパターンが形成される。
また、この場合、ヘッド３０１の複数のノズル３２５のうちの３つのノズルから液体材料を同時に吐出することにより、３本の線状のパターンが形成される。
【００６８】
図１０に示す例では、液滴Ｌｎの配置動作を繰り返す際、液滴Ｌｎの配置を開始する位置を複数のノズル３２５の配列方向と平行にずらす。すなわち、図１０（ａ）に示すように、所定のピッチＰ３で液滴Ｌｎを基板Ｐ上に配置するとともに、図１０（ｂ）に示すように、ノズル３２５の配列方向と平行に、開始地点を所定距離Ｓだけずらしながら、液滴Ｌｎの配置動作を繰り返す。これにより、基板Ｐ上に、複数のノズル３２５の配列方向に連続するパターンが形成される。
また、この場合、所定のピッチＰ３ごとに配置する液滴の数に応じて、複数本の線状のパターンが形成される。
【００６９】
なお、図９及び図１０のそれぞれに示した複数の線状のパターンを互いに重ねるように形成することにより、液体材料の膜を基板上に面状に形成することが可能である。
また、液滴配置の開始地点をずらす量（シフト量）やそのずらす方向（シフト方向）は、上述した例に限定されるものではない。例えば、液滴の配置動作を繰り返す際、液滴の配置を開始する位置を複数のノズル３２５の配列方向に対して斜め方向にずらしてもよい。この場合、複数のノズル３２５の配列方向に対して斜めに連続するパターンを形成することが可能となる。
【００７０】
このように、インクジェット法では、使用するノズル、液滴の配置ピッチ、開始地点のずらす距離（シフト量）、ずらす方向（シフト方向）等をそれぞれ適宜設定することにより、様々な形状の膜を基板上に形成できる。
また、液滴の量、液滴の配置ピッチ、及び基板の表面の濡れ性の各パラメータの組み合わせを適切に制御することにより、より良好な形状の膜を形成できる。
【００７１】
図１１は、インクジェット法を用いて基板上に線状の膜パターンを形成する工程の他の例を示す模式図である。
この材料配置工程では、基板上に複数の線状パターンを形成する第１工程（図１１（ａ））と、その複数の線状パターンを一体化させる第２工程（図１１（ｂ））とを含む。
【００７２】
第１工程では、図１１（ａ）に示すように、ヘッド３０１から液体材料を液滴にして吐出し、その液滴を一定の距離（ピッチ）ごとに基板Ｐ上に配置する。そして、この液滴の配置動作を繰り返すことにより、基板Ｐ上に複数（本例では２本）の線状パターンＷ１，Ｗ２を形成する。
【００７３】
液滴の吐出条件、特に、液滴の体積及び液滴の配置ピッチは、基板Ｐ上に形成される線状パターンＷ１，Ｗ２の縁部の形状が凹凸の微小な良好な状態となるように定められている。なお、基板Ｐの表面が予め撥液性に加工されていることにより、基板Ｐ上に配置した液滴の広がりが抑制され、その結果、線状パターンの縁部の形状を、上述した良好な状態に確実に制御できる。
【００７４】
複数の線状パターンＷ１，Ｗ２は、２本同時に形成してもよく、１本ずつ形成してもよい。なお、１本ずつ複数の線状パターンＷ１，Ｗ２を形成する場合は、２本同時に形成する場合に比べて、乾燥処理の回数の合計が増える可能性があるため、基板Ｐの撥液性が損なわれないように、乾燥条件を定めるとよい。
また、本例では、複数の線状パターンＷ１，Ｗ２は、互いに離間した位置に配置されているが、互いに一部重なるように配置してもよい。
【００７５】
次に、第２工程では、図１１（ｂ）に示すように、ヘッド３０１から液体材料を液滴にして吐出し、複数の線状パターンＷ１，Ｗ２の間にその液滴を配置し、複数の線状パターンＷ１，Ｗ２同士を一体化させる。
【００７６】
図１２（ａ）〜（ｃ）は、上記第２工程において、複数の線状パターンＷ１，Ｗ２の間に複数の液滴を配置する例をそれぞれ示している。
【００７７】
図１２（ａ）の例では、前述した第１工程と同じ吐出条件で、複数の線状パターンＷ１，Ｗ２の間に複数の液滴Ｌｎを配置する。すなわち、第１工程と同じ体積及び配置ピッチで、複数の液滴Ｌｎを複数の線状パターンＷ１，Ｗ２の間に配置し、この配置動作を複数回繰り返す。複数の線状パターンＷ１，Ｗ２の間には、各線状パターンＷ１，Ｗ２を壁とする凹部が形成されており、複数の液滴Ｌｎはこの凹部の内部に順次収容される。
液滴の配置動作は、例えば、上記凹部が液滴（液体材料）によって満たされるまで繰り返される。なお、第２工程では、繰り返される一連の液滴の配置動作のたびごとに、第１工程と同様に分散媒の除去を行うための乾燥処理を行ってもよいが、乾燥処理を省略してもよい。すなわち、第２工程では、未乾燥の液滴同士が基板上で重なっても、複数の線状パターンＷ１，Ｗ２が壁となって基板Ｐ上での広がりが防止される。乾燥処理を省略することにより、スループットの向上が図られる。
【００７８】
図１２（ｂ）の例では、前述した第１工程の吐出条件と異なり、第１工程に比べて、液滴Ｌｎの体積を大きくしている。すなわち、一度に吐出される液体材料の量を増やしている。なお、本例では、液滴Ｌｎの配置ピッチは、第１工程と同じである。液滴Ｌｎの体積を大きくすることにより、複数の線状パターンＷ１，Ｗ２によって形成される凹部が、短時間で液滴によって満たされる。
【００７９】
図１２（ｃ）の例では、前述した第１工程の吐出条件と異なり、第１工程に比べて、液滴Ｌｎの配置ピッチを狭くしている。なお、液滴Ｌｎの体積は、第１工程と同じでもよく、図１２（ｂ）に示したように第１工程に比べて大きくしてもよい。液滴の配置ピッチを狭くすることにより、単位面積あたりの液滴の配置量が増え、複数の線状パターンＷ１，Ｗ２によって形成される凹部が、短時間で液滴によって満たされる。
【００８０】
図１１（ｂ）に戻り、複数の線状パターンＷ１，Ｗ２の間に複数の液滴が配置され、その間の凹部が液滴（液体材料）で満たされることにより、複数の線状パターンＷ１，Ｗ２同士が一体化されて、１本の線状パターンＷが形成される。この線状パターンＷの線幅は、先に形成した複数の線状パターンＷ１，Ｗ２の各線幅を含むことから、幅広化が達成されたものとなる。
【００８１】
この場合、第１工程で形成する複数の線状パターンＷ１，Ｗ２の距離間隔に応じて、最終的な線状パターンＷの線幅が定まる。すなわち、第１工程で形成する複数の線状パターンの距離間隔を変化させることにより、一体化後の最終的な線状パターンＷの幅を制御できる。
また、第１工程で形成する複数の線状パターンＷ１，Ｗ２の基板の表面からの高さ（厚み）を変化させることにより、一体化後の線状パターンＷの膜厚を制御できる。例えば、第１工程で形成する複数の線状パターンＷ１，Ｗ２の高さを増すことにより、一体化後の線状パターンＷの膜厚を容易に増加させることができる。
なお、本例では、第１工程で２本の線状パターンを形成したが、線状パターンを３本以上形成してもよい。一体化される線状パターンの数を増やすことにより、より広い線幅の線状パターンを容易に形成できる。
【００８２】
インクを基板上に配置するにあたり、基板の表面を予め液体材料に対して撥液性に加工することにより、基板上に配置した液滴の広がりを抑制でき、膜の厚膜化及び形状の安定化が図られる。
【００８３】
この撥液化工程では、膜を形成する基板の表面を、液体材料に対して撥液性に加工する。具体的には、液体材料に対する所定の接触角が、６０［ｄｅｇ］以上、好ましくは９０［ｄｅｇ］以上１１０［ｄｅｇ］以下となるように表面処理を施す。
表面の撥液性（濡れ性）を制御する方法としては、例えば、基板の表面に自己組織化膜を形成する方法、プラズマ処理法等を採用できる。
【００８４】
自己組織膜形成法では、膜を形成すべき基板の表面に、有機分子膜などからなる自己組織化膜を形成する。
基板表面を処理するための有機分子膜は、基板に結合可能な官能基と、その反対側に親液基あるいは撥液基といった基板の表面性を改質する（表面エネルギーを制御する）官能基と、これらの官能基を結ぶ炭素の直鎖あるいは一部分岐した炭素鎖を備えており、基板に結合して自己組織化して分子膜、例えば単分子膜を形成する。
【００８５】
ここで、自己組織化膜とは、基板など下地層等構成原子と反応可能な結合性官能基とそれ以外の直鎖分子とからなり、該直鎖分子の相互作用により極めて高い配向性を有する化合物を、配向させて形成された膜である。この自己組織化膜は、単分子を配向させて形成されているので、極めて膜厚を薄くすることができ、しかも、分子レベルで均一な膜となる。すなわち、膜の表面に同じ分子が位置するため、膜の表面に均一でしかも優れた撥液性や親液性を付与することができる。
【００８６】
上記の高い配向性を有する化合物として、例えばフルオロアルキルシランを用いることにより、膜の表面にフルオロアルキル基が位置するように各化合物が配向されて自己組織化膜が形成され、膜の表面に均一な撥液性が付与される。
【００８７】
自己組織化膜を形成する化合物としては、ヘプタデカフルオロ−１，１，２，２テトラヒドロデシルトリエトキシシラン、ヘプタデカフルオロ−１，１，２，２テトラヒドロデシルトリメトキシシラン、ヘプタデカフルオロ−１，１，２，２テトラヒドロデシルトリクロロシラン、トリデカフルオロ−１，１，２，２テトラヒドロオクチルトリエトキシシラン、トリデカフルオロ−１，１，２，２テトラヒドロオクチルトリメトキシシラン、トリデカフルオロ−１，１，２，２テトラヒドロオクチルトリクロロシラン、トリフルオロプロピルトリメトキシシラン等のフルオロアルキルシラン（以下「ＦＡＳ」という）を挙げることができる。使用に際しては、一つの化合物を単独で用いてもよく、２種以上の化合物を組み合わせて使用してもよい。なお、ＦＡＳを用いることにより、基板との密着性と良好な撥液性とを得ることができる。
【００８８】
ＦＡＳは、一般的に構造式ＲｎＳｉＸ（4-n）で表される。ここでｎは１以上３以下の整数を表し、Ｘはメトキシ基、エトキシ基、ハロゲン原子などの加水分解基である。またＲはフルオロアルキル基であり、（ＣＦ3）（ＣＦ2）x（ＣＨ2）yの（ここでｘは０以上１０以下の整数を、ｙは０以上４以下の整数を表す）構造を持ち、複数個のＲ又はＸがＳｉに結合している場合には、Ｒ又はＸはそれぞれすべて同じでもよく、異なっていてもよい。Ｘで表される加水分解基は加水分解によりシラノールを形成して、基板（ガラス、シリコン）等の下地のヒドロキシル基と反応してシロキサン結合で基板と結合する。一方、Ｒは表面に（ＣＦ3）等のフルオロ基を有するため、基板等の下地表面を濡れない（表面エネルギーが低い）表面に改質する。
【００８９】
有機分子膜などからなる自己組織化膜は、上記の原料化合物と基板とを同一の密閉容器中に入れておき、室温の場合は２〜３日程度の間放置すると基板上に形成される。また、密閉容器全体を１００℃に保持することにより、３時間程度で基板上に形成される。以上に述べたのは、気相からの形成法であるが、液相からも自己組織化膜を形成できる。例えば、原料化合物を含む溶液中に基板を浸積し、洗浄、乾燥することで基板上に自己組織化膜が得られる。
なお、自己組織化膜を形成する前に、基板表面に紫外光を照射したり、溶媒により洗浄したりして、前処理を施すことが望ましい。
【００９０】
プラズマ処理法では、常圧又は真空中で基板にプラズマ照射する。プラズマ処理に用いるガス種は、導電膜配線を形成すべき基板の表面材質等を考慮して種々選択できる。処理ガスとしては、例えば、４フッ化メタン、パーフルオロヘキサン、パーフルオロデカン等が例示できる。
【００９１】
なお、基板の表面を撥液性に加工する処理は、所望の撥液性を有するフィルム、例えば４フッ化エチレン加工されたポリイミドフィルム等を基板表面に貼着することによっても行うことができる。また、ポリイミドフィルムをそのまま基板として用いてもよい。
また、基板表面が所望の撥液性よりも高い撥液性を有する場合、１７０〜４００ｎｍの紫外光を照射したり、基板をオゾン雰囲気に曝したりすることにより、基板表面を親液化する処理を行って表面の状態を制御するとよい。
【００９２】
図１３は、端子が形成される半導体装置１２１の能動面側の構造の他の例を示す部分斜視図である。なお、上述した実施形態と同様の構成要素については同一の符号を付し、その説明を省略または簡略化する。
【００９３】
先の図３に示した半導体装置１２１では、能動面１２１ａ上に略同一高さで線状に延在する樹脂突起１２が形成されているのに対し、本実施形態では、図１３に示すように、能動面１２１ａ上に略同一直線上に並ぶ複数の樹脂突起１２が形成されている。複数の樹脂突起１２は電極パッド２４に１対１に対応して配列形成されており、各樹脂突起１２のそれぞれに導電膜２０が形成されている。
【００９４】
バンプ電極１０のそれぞれが個別にコアとしての樹脂突起１２を備えることにより、半導体装置１２１の実装時において、バンプ電極１０のそれぞれがより確実に弾性変形し、相手側基板との導電接続の信頼性の向上が図られる。なお、本発明の製造法法では、インクジェット法を用いて樹脂突起１２を形成することから、こうした島状に離間配置された複数の樹脂突起１２も容易に形成することができる。
【００９５】
なお、複数の樹脂突起１２と電極パッド２４との配置関係は１対１に限らず、数個の電極パッド２４に対して１つの樹脂突起１２を配してもよい。
【００９６】
［電子機器］
次に、上述した電気光学装置又は半導体装置を備えた電子機器について説明する。
図１４は、本発明に係る電子機器の一例を示す斜視図である。この図に示す携帯電話１３００は、上述した電気光学装置を小サイズの表示部１３０１として備え、複数の操作ボタン１３０２、受話口１３０３、及び送話口１３０４を備えて構成されている。
上述した電気光学装置は、上記携帯電話に限らず、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの場合にも電気的接続の信頼性に優れた電子機器を提供することができる。
【００９７】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００９８】
【図１】電気光学装置の一実施形態である液晶表示装置を示す模式図。
【図２】液晶表示装置における半導体装置の実装構造の説明図。
【図３】半導体装置の斜視図。
【図４】同、半導体装置の端子部分を拡大して示す図。
【図５】同、半導体装置の製造方法を説明するための工程図。
【図６】インクジェット装置の概略構成を示す斜視図。
【図７】ピエゾ方式による液体材料の吐出原理を説明するための図。
【図８】インクジェット法を用いて基板上に線状の膜パターンを形成する工程の一例を示す模式図。
【図９】基板上に形成される膜パターンの一例を示す図。
【図１０】基板上に形成される膜パターンの一例を示す図。
【図１１】インクジェット法を用いて基板上に線状の膜パターンを形成する工程の他の例を示す模式図。
【図１２】複数の線状パターンの間に複数の液滴を配置する例を示す図。
【図１３】半導体装置の他の例を示す斜視図。
【図１４】電子機器の一例を示す斜視図。
【符号の説明】
【００９９】
１０…バンプ電極、１２…樹脂突起、２０…導電膜（金属配線）、２４…電極パッド（電極端子）、２４ａ…電極パッド列、１００…液晶表示装置（電気光学装置）、１１１…基板（回路基板）、１１１ｂｘ，１１１ｃｘ，１１１ｄｘ…電極端子、１２１…半導体装置、１２１ａ…能動面、１２２…封止樹脂、１３００…携帯電話（電子機器）。
【図１】
2006196570.tif 000003
【図２】
2006196570.tif 000004
【図３】
2006196570.tif 000005
【図４】
2006196570.tif 000006
【図５】
2006196570.tif 000007
【図６】
2006196570.tif 000008
【図７】
2006196570.tif 000009
【図８】
2006196570.tif 000010
【図９】
2006196570.tif 000011
【図１０】
2006196570.tif 000012
【図１１】
2006196570.tif 000013
【図１２】
2006196570.tif 000014
【図１３】
2006196570.tif 000015
【図１４】
2006196570.tif 000016